(57)【要約】【課題】絞りしごき成形によって成形体を成形した場合に、得られた成形体に皺や穴が形成されにくく、スピーカーの振動板などの成形体の材料として好適に用いられるプレス成形用シートを提供する。【解決手段】絞りしごき成形されるプレス成形用シート１であって、木質パルプと、熱可塑性合成パルプと、布２とが一体化されたものであり、前記布２が、縦糸と、前記縦糸の延在方向に直交する方向に延在する横糸とが交差されたものであるプレス成形用シート１とする。【選択図】図１
2013226675.tif 000002
【特許請求の範囲】
【請求項１】
絞りしごき成形されるプレス成形用シートであって、
木質パルプと、熱可塑性合成パルプと、布とが一体化されたものであり、前記布が、縦糸と、前記縦糸の延在方向に直交する方向に延在する横糸とが交差されたものであることを特徴とするプレス成形用シート。
【請求項２】
前記木質パルプと前記熱可塑性合成パルプとを含む抄紙層と、前記抄紙層に熱溶着された布とが積層されたものであることを特徴とする請求項１に記載のプレス成形用シート。
【請求項３】
前記抄紙層が発泡性マイクロカプセル粒子を含むことを特徴とする請求項２に記載のプレス成形用シート。
【請求項４】
前記木質パルプと前記熱可塑性合成パルプと前記布とが混抄されてなる布混抄層を含むことを特徴とする請求項１に記載のプレス成形用シート。
【請求項５】
前記布混抄層が発泡性マイクロカプセル粒子を含むことを特徴とする請求項４に記載のプレス成形用シート。
【請求項６】
請求項１〜請求項５のいずれか一項に記載のプレス成形用シートを絞りしごき成形する成形工程を含むことを特徴とする成形体の製造方法。
【請求項７】
請求項３または請求項５に記載のプレス成形用シートを絞りしごき成形する成形工程を含み、前記成形工程において、前記発泡性マイクロカプセル粒子を発泡させることを特徴とする成形体の製造方法。
【請求項８】
請求項１〜請求項５のいずれか一項に記載のプレス成形用シートを絞りしごき成形してなることを特徴とする成形体。
【発明の詳細な説明】
【技術分野】
【０００１】
本発明は、プレス成形用シートおよびこれを用いた成形体の製造方法に関し、特に、絞りしごき成形によって皺や穴のない成形体を製造することができ、スピーカーの振動板などの材料に好適に用いることができるプレス成形用シートおよびこれを用いた成形体の製造方法に関する。
【背景技術】
【０００２】
従来から、スピーカーの振動板の材料として紙が用いられている。振動板は、一般に略円錐形状（コーン型）を有している。このため、紙からなる振動板を形成する場合には、振動板の形状に対応する略円錐形状の抄紙用網を用いて抄紙する方法などによって形成していた。
しかし、紙からなる振動板を形成する従来の製造方法では、立体的な振動板の形状に対応する形状となるように抄紙しているので、平面状に紙を抄紙する場合と比較して、効率よく抄紙できず、生産性が不十分であった。このため、従来の紙からなる振動板を形成する製造方法では、生産性を向上させることが要求されていた。
【０００３】
紙からなる振動板を効率よく製造する方法として、例えば、シート状に抄紙された紙を、プレス成形の一種である絞りしごき成形（深絞り成形）する方法が考えられる。
絞りしごき成形に用いられるシート状の紙としては、Ｎ−ＢＫＰ（針葉樹晒しクラフトパルプ）、熱可塑性合成繊維及び発泡性マイクロカプセル粒子を主体として組成される熱成形可能な発泡性成形性紙からなる深絞り成形性紙がある（例えば、特許文献１参照）。
【０００４】
また、従来の発泡性マイクロカプセル粒子を含有する抄紙としては、例えば、熱膨張性発泡性粒子３〜２０重量を均一分散保持させた湿式混抄シートを、乾燥工程において加熱乾燥と同時に熱膨張性発泡性粒子を発泡させた発泡体粒子均一混抄紙（例えば、特許文献２参照）や、パルプ繊維層に均一に分散保持された発泡体粒子を含有する発泡体粒子混抄紙（例えば、特許文献３参照）などがある。
【先行技術文献】
【特許文献】
【０００５】
【特許文献１】特開２００８−５０７２４号公報
【特許文献２】特許第３１６６７６３号公報
【特許文献３】特許第３０２４５９１号公報
【発明の概要】
【発明が解決しようとする課題】
【０００６】
しかしながら、従来のシート状に抄紙された紙を用いて、例えば、円錐形状の振動板の形状に対応する形状となるように絞りしごき成形を行うと、得られた成形体に皺が形成されたり、紙が千切れて成形体に穴が開いたりする場合があった。このため、従来のシート状に抄紙された紙を絞りしごき成形した場合、振動板として十分な音響特性を有する成形体を歩留まりよく製造することはできなかった。
【０００７】
本発明は、上記事情に鑑みてなされたものであり、絞りしごき成形によって成形体を成形した場合に、得られた成形体に皺や穴が形成されにくく、スピーカーの振動板などの成形体の材料として好適に用いられるプレス成形用シートを提供することを目的とする。
また、本発明は、絞りしごき成形によって得られた成形体に皺や穴が形成されにくい成形体の製造方法を提供することを目的とする。
また、本発明は、プレス成形用シートを絞りしごき成形することによって効率よく製造でき、スピーカーの振動板として好適に用いることのできる成形体を提供することを目的とする。
【課題を解決するための手段】
【０００８】
本発明者らは、上記の課題を解決するために、鋭意検討を重ねた。その結果、縦糸と、前記縦糸の延在方向に直交する方向に延在する横糸とが交差されてなる布と、木質パルプと、熱可塑性合成パルプとが一体化されてなるプレス成形用シートとすることで、絞りしごき成形によって成形体を製造した場合に、得られた成形体に皺や穴が形成されにくいものとなることを見出し、本発明を想到した。本発明は以下の構成を採用した。
【０００９】
本発明のプレス成形用シートは、絞りしごき成形されるプレス成形用シートであって、  木質パルプと、熱可塑性合成パルプと、布とが一体化されたものであり、前記布が、縦糸と、前記縦糸の延在方向に直交する方向に延在する横糸とが交差されたものであることを特徴とする。
本発明のプレス成形用シートは、木質パルプと前記熱可塑性合成パルプとを含む抄紙層と、前記抄紙層に熱溶着された布とが積層されたものとすることができる。
上記の本発明のプレス成形用シートにおいては、抄紙層が発泡性マイクロカプセル粒子を含むものであってもよい。
【００１０】
また、本発明のプレス成形用シートは、前記木質パルプと前記熱可塑性合成パルプと前記布とが混抄されてなる布混抄層を含むものとしてもよい。
上記の本発明のプレス成形用シートにおいては、布混抄層が発泡性マイクロカプセル粒子を含むものであってもよい。
【００１１】
本発明の成形体の製造方法は、本発明のプレス成形用シートを絞りしごき成形する成形工程を含むことを特徴とする。
また、本発明の成形体の製造方法は、発泡性マイクロカプセル粒子を含むプレス成形用シートを絞りしごき成形する成形工程を含み、前記成形工程において、前記発泡性マイクロカプセル粒子を発泡させることを特徴とする方法であってもよい。
本発明の成形体は、本発明のプレス成形用シートを絞りしごき成形してなることを特徴とする。
【発明の効果】
【００１２】
本発明のプレス成形用シートは、木質パルプと、熱可塑性合成パルプと、布とが一体化されたものであり、前記布が、縦糸と、前記縦糸の延在方向に直交する方向に延在する横糸とが交差されたものであるので、絞りしごき成形によって成形体を成形した場合に、得られた成形体に皺や穴が形成されにくいものとなる。
また、本発明の成形体の製造方法は、本発明のプレス成形用シートを絞りしごき成形する成形工程を含む方法であるので、得られた成形体に皺や穴が形成されにくい方法となる。
また、本発明の成形体は、本発明のプレス成形用シートを絞りしごき成形してなるものであるので、効率よく製造でき、スピーカーの振動板として好適に用いることのできるものとなる。
【図面の簡単な説明】
【００１３】
【図１】図１は、本発明の実施形態であるプレス成形用シートの一例を示した断面模式図である。
【図２】図２は、本発明の成形体の製造方法によって得られた本発明の成形体の一例を示した断面模式図である。
【図３】図３は、本発明の実施形態であるプレス成形用シートの他の例を示した断面模式図である。
【図４】図４は、実施例１のプレス成形用シートを用いて得られた成形体の写真である。
【図５】図５は、比較例１のプレス成形用シートを用いて得られた成形体の写真である。
【発明を実施するための形態】
【００１４】
以下、本発明の実施形態について図面を参照して説明する。なお、以下の説明で用いる図面は、本発明の実施形態の構成を説明するためのものであり、図示される各部の大きさや厚さや寸法等は、実際の寸法関係とは異なる場合がある。
図１は、本発明の実施形態であるプレス成形用シートの一例を示した断面模式図である。本実施形態のプレス成形用シート１は、絞りしごき成形されるものである。
【００１５】
図１に示すプレス成形用シート１は、木質パルプと熱可塑性合成パルプとを含む３層の抄紙層３１、３２、３３と、布２とが一体化されたものである。本実施形態においては、３層の抄紙層３１、３２、３３のうち、図１における上層に配置された抄紙層３１の上に、抄紙層３１に熱溶着された布２が積層されている。
布２は、縦糸と、縦糸の延在方向に直交する方向に延在する横糸とが交差されたものである。布２の織り方は、特に限定されるものではなく、例えば、平織、綾織、朱子織、からみ織、模紗織、二重織から選ばれる織り方のものなどを用いることができる。
【００１６】
なお、布２として、例えば、メリアス編のものや不織布などを用いることも考えられる。しかし、これらの布は、縦糸と、縦糸の延在方向に直交する方向に延在する横糸とに囲まれた空間からなる矩形の繊維の隙間が形成されるものではなく、どの方向にも略均等に伸縮する。このため、布２として、メリアス編のものや不織布を用いた場合、後述する絞りしごき成形時に木質パルプおよび熱可塑性合成パルプの移動を制限する効果や、プレス成形用シートに負荷された応力を分散する効果が不十分となり、成形体に皺や穴が形成されることを充分に防止できない。
【００１７】
布２の材料は、絞りしごき成形時に熱可塑性合成パルプとともに軟化・溶融することを防止するために、融点が熱可塑性合成パルプの融点以上であるものを用いることが好ましく、絞りしごき成形の条件、成形体の用途、成形体に必要とされる特性等に応じて適宜決定することができる。
【００１８】
具体的には、例えば、布２の材料として、綿、麻、毛、絹などの天然繊維、ナイロン、アクリル、ポリエステル、ポリウレタンなどの合成繊維、テンセル、レーヨン、アセテート、炭素繊維、ガラス繊維、金属繊維などを用いることができる。布２の材料が、綿、麻、テンセル、レーヨン、アセテートなどのセルロース系繊維である場合、布２にセルロースからなる木質パルプが絡み付きやすいため、絞りしごき成形時に木質パルプおよび熱可塑性合成パルプの移動を制限する効果が、一層効果的に得られ、好ましい。
【００１９】
抄紙層３１、３２、３３に含まれる木質パルプは、針葉樹・広葉樹からなるものであり、古紙パルプを含むものであってもよい。木質パルプとしては、具体的には、例えば、Ｎ−ＢＫＰ（針葉樹晒クラフトパルプ）に代表される木材漂白化学パルプ、Ｌ−ＢＫＰ（広葉樹晒クラフトパルプ）、ＧＰ（砕木パルプ）、ＴＭＰ（サーモメカニカルパルプ）、ＢＣＴＭＰ（晒ケミサーモメカニカルパルプ）などの機械パルプなどから選ばれる１種以上を用いることができる。
【００２０】
熱可塑性合成パルプとしては、絞りしごき成形時に軟化・溶融するものが用いられ、絞りしごき成形時の加熱による熱溶着によって布２および木質パルプとの優れた接着性が得られるものであることが好ましい。また、熱可塑性合成パルプの融点は、絞りしごき成形時の加熱温度以下であることが好ましく、例えば、絞りしごき成形時の加熱温度よって容易に軟化・溶融させることができる融点１００〜１８０℃のものが好適に用いられる。熱可塑性合成パルプとしては、具体的には、汎用の抄紙機による湿式抄紙方法に適した多分岐状の繊維性状を有するポリエチレン又はポリプロピレンからなるポリオレフィン系合成パルプを用いることが好ましい。融点１００〜１８０℃のポリオレフィン系の合成パルプとしては、例えば、ＳＷＰ（商品名：三井化学（株））を使用できる。
【００２１】
抄紙層３１、３２、３３に含まれる熱可塑性合成パルプの含有量（プレス成形用シート１に含まれる木質パルプと熱可塑性合成パルプとを合わせた質量のうち熱可塑性合成パルプの質量（以下、「全質量における含有量」という。））は、４０〜９０質量％の範囲であることが好ましく、５０〜８０質量％の範囲であることがより好ましい。
【００２２】
熱可塑性合成パルプの全質量における含有量が、４０質量％未満であると、シートの柔軟性が小さく、絞り成形時、皺、穴が形成されやすくなる。また、熱可塑性合成パルプの全質量における含有量が、９０質量％を超えると、木質パルプの量が相対的に不足するため剛性が低くなる。熱可塑性合成パルプの全質量における含有量が上記範囲内である場合、絞りしごき成形を行うことにより、軽量で硬い（剛性が高い）成形体が得られ、優れた音響特性が得られるスピーカーの振動板の材料として好適なものとなる。
【００２３】
本実施形態においては、図１に示す３層の抄紙層３１、３２、３３のうち、最外層に配置されている上層に配置された抄紙層３１と下層に配置された抄紙層３３の熱可塑性合成パルプの含有量の割合（各抄紙層に含まれる木質パルプと熱可塑性合成パルプとを合わせた質量のうち熱可塑性合成パルプの質量の割合）が、抄紙層３１と抄紙層３３との間に配置された抄紙層３２の熱可塑性合成パルプの含有量の割合以上とされている。
最外層に配置されている抄紙層３１、３３の熱可塑性合成パルプの含有量の割合を、抄紙層間に配置された抄紙層３２の熱可塑性合成パルプの含有量の割合以上とした場合、絞りしごき成形後に得られた成形体の最外層に、熱可塑性合成パルプの溶融固化体を多く含む硬い硬化層が形成されるものとなり、好ましい。
【００２４】
また、本実施形態においては、図１に示す３層の抄紙層３１、３２、３３のうち、中間に配置された抄紙層３２は、木質パルプと熱可塑性合成パルプに加え、発泡性マイクロカプセル粒子３４を含むものとされている。発泡性マイクロカプセル粒子３４としては、例えば、マイクロカプセル内に低沸点溶剤を封入した熱膨張性マイクロカプセルなどを用いることができる。低沸点溶剤としては、例えば、イソブタン、ペンタン、石油エーテル、ヘキサン、低沸点ハロゲン化炭化水素、メチルシランなどの揮発性有機溶剤を塩化ビニリデン、アクリロニトリル、アクリル酸エステル、メタクリル酸エステルなどの共重合体から成る熱可塑性樹脂で包み込んだものなどを用いることができる。
【００２５】
発泡性マイクロカプセル粒子３４として用いる熱膨張性マイクロカプセルとしては、例えば、８０〜２２０℃の温度での短時間の加熱によって、直径が４〜５倍及び体積が６０倍以上に膨張する平均径が５〜４０μｍの粒子などを用いることが好ましい。このような熱膨張性マイクロカプセルとしては、具体的には例えばエクスパンセルＤＵ（商品名：スウェーデン製、販売元日本フィライト（株））、エクスパンセルＷＵＦ（商品名：スウェーデン製、販売元日本フィライト（株））などが使用できる。
【００２６】
プレス成形用シート１の発泡性マイクロカプセル粒子３４を含む抄紙層３２に含まれる木質パルプと熱可塑性合成パルプとを合わせた質量に対する発泡性マイクロカプセル粒子３４の質量（以下、「発泡性マイクロカプセル粒子の含有量」という。）は、５〜４０質量％の範囲であることが好ましく、１５〜３０質量％の範囲であることがより好ましい。発泡性マイクロカプセル粒子３４の含有量が、プレス成形用シート１の全質量の５質量％未満であると、発泡性マイクロカプセル粒子３４を含有させることによる剛性向上および軽量化の効果が充分に得られない場合がある。また、発泡性マイクロカプセル粒子３４の含有量が、プレス成形用シート１の全質量の４０質量％を超えると、絞りしごき成形を行うことにより得られる成形体の内部の密度が小さくなりすぎて、層間強度が不十分となる場合がある。
【００２７】
また、本実施形態においては、中間に配置された抄紙層３２が発泡性マイクロカプセル粒子３４を含むものとされているので、絞りしごき成形を行う際における発泡性マイクロカプセル粒子３４の発泡・膨張によって、抄紙層３２に含まれる木質パルプおよび熱可塑性合成パルプが、上層に配置された抄紙層３１と下層に配置された抄紙層３３とに向かって押し出され、プレス型との間で圧縮される。その結果、絞りしごき成形において、木質パルプおよび熱可塑性合成パルプの密度が抄紙層３１、３３において高く、抄紙層３２において低くなり、絞りしごき成形後に、木質パルプおよび熱可塑性合成パルプの密度が厚み方向中心部よりも表面近傍が高い成形体が得られる。このため、絞りしごき成形後に得られた成形体は、厚み方向における木質パルプおよび熱可塑性合成パルプの密度の差が無い同じ質量の成形体と比較して優れた剛性を有するものとなるとともに、同じ剛性を有する成形体と比較して軽いものとなる。
【００２８】
なお、図１に示すプレス成形用シート１では、３層の抄紙層３１、３２、３３のうち、中間に配置された抄紙層３２が発泡性マイクロカプセル粒子３４を含む場合を例に挙げて説明したが、発泡性マイクロカプセル粒子３４は、中間に配置された抄紙層３２に加え、または中間に配置された抄紙層３２に代えて、上層に配置された抄紙層３１および／または下層に配置された抄紙層３３に含まれていてもよい。
【００２９】
発泡性マイクロカプセル粒子３４が、上層に配置された抄紙層３１および／または下層に配置された抄紙層３３に含まれている場合にも、絞りしごき成形を行う際における発泡性マイクロカプセル粒子３４の発泡・膨張によって、抄紙層内の木質パルプおよび熱可塑性合成パルプが外側に向かって押し出され、外側ほど木質パルプおよび熱可塑性合成パルプの密度の高いものとなる。したがって、上層に配置された抄紙層３１および／または下層に配置された抄紙層３３に発泡性マイクロカプセル粒子３４が含まれている場合にも、絞りしごき成形後に得られる成形体の剛性を向上させる効果および軽量化の効果が得られる。
【００３０】
さらに、抄紙層３１、３３は、木質パルプと熱可塑性合成パルプに加えて（抄紙層３２においては、木質パルプと熱可塑性合成パルプと発泡性マイクロカプセル粒子３４に加えて）、レーヨンやビニロンからなる合成化学繊維、抄紙の際に一般に用いられている各種の歩留り向上剤、紙力向上剤、内添サイズ剤、ピッチコントロール剤、消泡剤などから選ばれる１種以上を適宜含むものであってもよい。
【００３１】
次に、本発明の成形体の製造方法の一例として、図１に示すプレス成形用シート１を絞りしごき成形する成形工程を行うことにより、図２に示す成形体を成形する方法について説明する。
図２は、本発明の成形体の製造方法によって得られた本発明の成形体の一例を示した断面模式図である。図２に示す成形体４は、断面視直線状の側面４１を有する円錐形状（コーン型）であり、スピーカーの振動板として用いられるものである。
【００３２】
図２に示す成形体４を製造するには、図１に示すプレス成形用シート１を絞りしごき成形する成形工程を行う。本実施形態の成形工程では、成形体４の形状に対応する円錐形状のプレス型を用いて、所定の加熱温度および加熱時間、冷却条件で、図１に示すプレス成形用シート１を絞りしごき成形する。
図２に示す成形体４の断面形状は、プレス型の形状によって決定される。なお、成形体４の厚み寸法は、成形工程を行う前にプレス型内に所定の厚みのスペーサを設置し、成形工程における加熱によって発泡性マイクロカプセル粒子３４が膨張して増加する厚み寸法を規定することにより制御する。
【００３３】
成形工程における加熱温度および加熱時間、冷却条件は、熱可塑性合成パルプを軟化・溶融・固化させることができる条件とされる。本実施形態においては、プレス成形用シート１が発泡性マイクロカプセル粒子３４を含むものであるので、成形工程において発泡性マイクロカプセル粒子３４を十分に発泡・膨張させるために、成形工程における加熱温度および加熱時間を、発泡性マイクロカプセル粒子３４を十分に発泡・膨張させることができる温度および時間とすることが好ましい。さらに、本実施形態においては、成形工程を行うことにより、発泡性マイクロカプセル粒子３４の発泡が必要以上に進みすぎないように、プレス成形用シート１を所定の温度および時間で加熱した後、水などを用いて所定の温度まで冷却して成形体４を固化させることが好ましい。
【００３４】
具体的には、熱可塑性合成パルプがポリエチレンからなるものである場合、成形工程における加熱温度は、１２５〜１５０℃であることが好ましく、１３０〜１４０℃であることがより好ましい。また、成形工程における加熱時間は、５分以下であることが好ましく、３０秒〜１分であることがより好ましい。また、プレス成形用シート１を所定の温度および時間で加熱した後の冷却は、４５℃程度の温度となるまで行うことが好ましい。
【００３５】
また、本実施形態においては、成形工程を行う前に、必要に応じて、プレス成形用シート１を所定の温度および時間で加熱する予備加熱を行ってもよい。予備加熱を行った場合、プレス成形用シート１の柔軟性が向上するので、プレス初期におけるシートの皺、破れを防止することができる。
【００３６】
本実施形態のプレス成形用シート１は、木質パルプと、熱可塑性合成パルプと、布２とが一体化されたものであり、布２が、縦糸と、縦糸の延在方向に直交する方向に延在する横糸とが交差されたものであるので、本実施形態の成形体の製造方法における成形工程を行うことによって図２に示す成形体４を成形した場合、得られた成形体４に皺や穴が形成されにくいものとなる。
【００３７】
より詳細には、本実施形態のプレス成形用シート１は、木質パルプと熱可塑性合成パルプと布２とが一体化されたものであるので、絞りしごき成形を行うと、熱可塑性合成パルプの少なくとも一部が軟化および溶融するとともに、木質パルプおよび熱可塑性合成パルプと一体化された布２がプレス型の形状に沿って引き伸ばされて変形する。このとき、布と一体化されていた木質パルプおよび熱可塑性合成パルプは、布２に拘束された状態で布の変形に追従して布とともに移動する。
【００３８】
本実施形態のプレス成形用シート１に含まれる布２は、縦糸と、縦糸の延在方向に直交する方向に延在する横糸とが交差されてなるものであるので、縦糸方向および横糸方向への伸びと比較して、縦糸方向および横糸方向と交差する方向（バイアス方向）に伸びやすいものである。このような布２は、バイアス方向に伸びやすいため、柔軟性に優れ、容易に変形してプレス型の形状に良好に追従する。
【００３９】
本実施形態において、プレス成形用シート１を絞りしごき成形した場合、布２と一体化されている木質パルプおよび熱可塑性合成パルプの少なくとも一部は、布２の縦糸と横糸とに囲まれた空間からなる矩形の繊維の隙間に入り込んだ状態とされる。各矩形の繊維の隙間は、絞りしごき成形によって負荷された応力により、矩形の２本の対角線の比を変化させて大きく変形する。しかし、絞りしごき成形によって応力が負荷されても、各矩形の繊維の隙間の辺の長さの変化は、縦糸および横糸の伸縮する範囲内に抑制される。
【００４０】
したがって、プレス成形用シート１を絞りしごき成形した場合、各矩形の繊維の隙間に入り込んだ木質パルプと熱可塑性合成パルプは、各隙間の変形に伴って移動されるが、移動の範囲が各矩形の繊維の隙間の範囲内に制限される。しかも、各矩形の繊維の隙間の辺の長さの変化が、縦糸および横糸の伸縮する範囲内に抑制されるため、絞りしごき成形によって負荷された各矩形の繊維の隙間の変形可能な範囲を超える応力は、縦糸および横糸を介して布の縦糸方向および横糸方向へ速やかに分散される。さらに、プレス成形用シート１を絞りしごき成形した場合、絞りしごき成形時の加熱によって軟化および溶融した熱可塑性合成パルプが、各矩形の繊維の隙間の範囲を超えて移動する。
【００４１】
このように本実施形態のプレス成形用シート１では、絞りしごき成形した場合に、（１）布２によって木質パルプおよび熱可塑性合成パルプの移動が制限され、（２）布２を介してプレス成形用シート１に負荷された応力が分散され、（３）熱可塑性合成パルプが軟化および溶融されて移動される。
そして上記（１）〜（３）の相乗効果により、本実施形態のプレス成形用シート１では、絞りしごき成形によって、プレス成形用シート１の一部にプレス成形用シート１の変形可能な範囲を超える過剰な応力が集中する領域が形成されたり、木質パルプおよび／または熱可塑性合成パルプの密度が非常に少ない領域が形成されたりすることが防止され、プレス成形用シート１が千切れることが防止される。また、本実施形態のプレス成形用シート１は、上記（１）〜（３）の相乗効果によって、絞りしごき成形した場合に、プレス成形用シート１の一部の領域に木質パルプおよび／または熱可塑性合成パルプが寄せ集まって、皺が形成されることが防止される。
【００４２】
その結果、本実施形態のプレス成形用シート１は、布を含まず、木質パルプと熱可塑性合成パルプとからなるシートと比較して、絞りしごき成形した場合に千切れにくく、得られた成形体４に皺や穴が形成されにくいものとなる。
また、本実施形態の成形体４は、スピーカーの振動板として好適に用いることができ、プレス成形用シート１を絞りしごき成形することによって効率よく製造でき、生産性に優れたものである。
【００４３】
なお、本発明のプレス成形用シートは、図１に示す例に限定されるものではない。例えば、図１に示すプレス成形用シート１は、布２を１枚のみ含むものであるが、本発明のプレス成形用シートは、布を２枚以上含むものであってもよい。本発明においては、布の枚数および布の配置は、成形体に必要とされる強度や成形体の形状等に応じて適宜変更できる。具体的には、布はプレス成形用シートの全面に配置されていてもよいが、軽い成形体を得るために、布が絞りしごき成形によって変形される領域にのみ配置されていてもよい。また、プレス成形用シートが布を２枚以上含む場合、２枚以上の布の配置されている領域が平面視で完全に重なり合っていてもよいし、一部または全部が重なっていなくてもよい。
【００４４】
また、図１に示すプレス成形用シート１では、３層の抄紙層３１、３２、３３が積層されているが、抄紙層の数は１層または２層でもよいし、４層以上でもよい。
また、図１に示すプレス成形用シート１では、３層の抄紙層３１、３２、３３のうち、上層に配置された抄紙層３１の上に、抄紙層３１に熱溶着された布２が積層されているが、抄紙層が複数積層されている場合、いずれの抄紙層に布が熱溶着されていてもよい。すなわち、プレス成形用シートの最外層に配置された抄紙層の外側の面に布が熱溶着されていてもよいし、複数の抄紙層のうちいずれかの抄紙層の他の抄紙層と対向する側の面に布２が熱溶着されていてもよい。
【００４５】
また、本発明のプレス成形用シートでは、図１に示す例のように布２が抄紙層３１に熱溶着されることによって一体化されていてもよいが、木質パルプと熱可塑性合成パルプと布とが混抄されることによって一体化されていてもよい。
図３は、本発明の実施形態であるプレス成形用シートの他の例を示した断面模式図である。図３に示すプレス成形用シート１０は、木質パルプと熱可塑性合成パルプと布とが混抄されてなる布混抄層２１と、木質パルプと熱可塑性合成パルプとを含む３層の抄紙層３１、３２、３３とを有するものである。
【００４６】
図３に示すプレス成形用シート１０では、上層に配置された抄紙層３１と中間に配置された抄紙層３２との間に、布混抄層２１が配置されている。
なお、布混抄層２１は、プレス成形用シートの最外層に配置されていてもよい。また、図３に示すプレス成形用シート１０は、布混抄層２１を１層のみ有するものであるが、布混抄層２１は２層以上有していても良い。
【００４７】
また、図３に示すプレス成形用シート１０では、３層の抄紙層３１、３２、３３が積層されているが、抄紙層の数は１層でも２層でも４層以上でもよく、なくてもよい。
また、布混抄層２１は、発泡性マイクロカプセル粒子を含むものであってもよい。
【００４８】
図３に示すプレス成形用シート１０も、図１に示すプレス成形用シート１と同様に、木質パルプと、熱可塑性合成パルプと、布とが一体化されたものであるので、上述した実施形態の成形体の製造方法における成形工程を行うことによって図２に示す成形体４を成形した場合、得られた成形体４に皺や穴が形成されにくいものとなる。
【００４９】
なお、本発明のプレス成形用シートに含まれる各抄紙層および各布混抄層の厚みは、混抄しやすい坪量の範囲とされることが好ましい。そして、抄紙層および布混抄層の積層数を適宜変更することによって、プレス成形用シートが所定の坪量を有するものとなるようにされることが好ましい。プレス成形用シートの坪量は、絞りしごき成形によって変形される成形体の用途等によって適宜決定される。
【００５０】
例えば、発泡性マイクロカプセル粒子を含むまたは含まない抄紙層の混抄しやすい坪量の範囲は、７０〜７５ｇ／ｍ２程度である。また、発泡性マイクロカプセル粒子を含むまたは含まない布混抄層の混抄しやすい坪量の範囲は、布の質量を除いて算出した場合、抄紙層と同程度である。
また、プレス成形用シートの坪量は、スピーカーの振動板の材料として用いるプレス成形用シートである場合、３００〜４００ｇ／ｍ２程度であることが好ましい。また、布の質量は、スピーカーの振動板の材料として用いるプレス成形用シートである場合、プレス成形用シートの１／１０ｇ／ｍ２程度であることが好ましい。
【００５１】
なお、本発明の成形体の製造方法は、図２に示す形状の成形体４を製造する方法に限定されるものではない。本発明の成形体は、図２に示す成形体４のように断面視直線状の側面４１を有する円錐形状のものであってもよいが、側面の断面形状が曲面形状とされている略円錐形状のものであってもよいし、側面の断面形状に外周に沿って延在する溝が形成されている略円錐形状であってもよい。また、成形体の平面形状は、円形であってもよいが、多角形であってもよいし、楕円形であってもよい。
【００５２】
「実施例１」「比較例１」
木質パルプとしてＮ−ＢＫＰ（針葉樹晒クラフトパルプ）を用い、熱可塑性合成パルプとしてＳＷＰ（商品名：Ｅ６２０（三井化学（株））、融点１３５℃の多分岐状の繊維性状を有するポリエチレンからなるパルプ）を用い、発泡性マイクロカプセル粒子としてエクスパンセルＤＵ（商品名：スウェーデン製、販売元日本フィライト（株））を用いて、以下に示す方法により、実験例１および比較例１のプレス成形用シートを製造した。
【００５３】
すなわち、Ｎ−ＢＫＰとＳＷＰの質量比が、Ｎ−ＢＫＰ：ＳＷＰ＝３０：７０である坪量７５ｇ／ｍ２の第１抄紙層の上に、Ｎ−ＢＫＰとＳＷＰと発泡性マイクロカプセル粒子の質量比が、Ｎ−ＢＫＰ：ＳＷＰ：発泡性マイクロカプセル粒子＝３９．３：３９．３：２１．４である坪量７０ｇ／ｍ２の第２抄紙層を３層積層し、第２抄紙層の上にさらに第１抄紙層を積層し、２層の第１抄紙層の間に３層の第２抄紙層が配置された坪量３６０ｇ／ｍ２の積層シートを得た。
【００５４】
次いで、積層シートの一方の第１抄紙層の第２抄紙層と反対側の面全面に、平織りの綿からなる坪量４０ｇ／ｍ２の布を１４０℃で熱溶着し、実施例１のプレス成形用シートを製造した。
また、布を熱溶着する前の積層シートを比較例１のプレス成形用シートとした。
【００５５】
このようにして得られた実施例１および比較例１のプレス成形用シートをそれぞれ用いて、以下に示す条件で、絞りしごき成形する成形工程を行うことにより、実施例１および比較例１の成形体を成形した。
成形工程は、シートを１３０℃で５分間予備加熱した後、プレス型内に厚み１．１１ｍｍのスペーサを設置して行い、加熱温度１４０℃で１０秒間加熱した後、水を用いて４５℃まで冷却して固化させ、プレス型から取り出した。
【００５６】
なお、成形体としては、中心に向かって凸の断面視曲線状の側面を有する略円錐形状（コーン型）であり、厚みは０．８５ｍｍ、外縁部の直径（平面視での直径）は９５．５ｍｍ、略円錐形状の中心軸方向における外縁部と中心部との間の距離（絞りしごき成形の高さ）は２６ｍｍ、成形体の形状に沿う直径方向の長さは１１４ｍｍのものを製造した。
【００５７】
その結果を図４および図５に示す。図４は、実施例１のプレス成形用シートを用いて得られた成形体の写真である。図５は、比較例１のプレス成形用シートを用いて得られた成形体の写真である。
図４に示すように、実施例１のプレス成形用シートを用いた成形体には、皺や穴は形成されなかった。また、図５に示すように、比較例１のプレス成形用シートを用いた成形体は、中心部に穴が開き、側面に皺が発生した。
【００５８】
「実施例２」
木質パルプとしてＮ−ＢＫＰ（針葉樹晒クラフトパルプ）を用い、熱可塑性合成パルプとしてＳＷＰ（商品名：Ｙ６００（三井化学（株））、融点１６５℃の多分岐状の繊維性状を有するポリプロピレンからなるパルプ）を用い、以下に示す方法により、実施例２のプレス成形用シートを製造した。
【００５９】
すなわち、Ｎ−ＢＫＰとＳＷＰの質量比が、Ｎ−ＢＫＰ：ＳＷＰ＝１５：８５である坪量１２０ｇ／ｍ２の抄紙層を３枚積層し、坪量３６０ｇ／ｍ２の積層シートを得た。
次いで、積層シートの両側の面全面に、平織りのガラス繊維からなる坪量１８ｇ／ｍ２の布を１７０℃で熱溶着し、実施例２のプレス成形用シートを製造した。
【００６０】
このようにして得られた実施例２のプレス成形用シートを用いて、以下に示す条件で、絞りしごき成形する成形工程を行うことにより、実施例２の成形体を成形した。
成形工程は、シートを１７０℃で５分間予備加熱した後、プレス型内にて、０．１Ｍｐａで加圧し、加熱温度１７０℃で１０秒間加熱した後、水を用いて４５℃まで冷却して固化させ、プレス型から取り出した。
【００６１】
なお、成形体としては、厚み０．３６ｍｍであることを除き、実施例１と同様の形状のものを製造した。
実施例２のプレス成形用シートを用いた成形体には、皺や穴は形成されなかった。
【００６２】
「実施例３」
木質パルプ、熱可塑性合成パルプ、発泡性マイクロカプセル粒子として、実施例１と同じものを用いて、以下に示す方法により、実験例３のプレス成形用シートを製造した。
【００６３】
すなわち、Ｎ−ＢＫＰとＳＷＰ（商品名：Ｅ６２０（三井化学（株））、融点１３５℃の多分岐状の繊維性状を有するポリエチレンからなるパルプ）の質量比が、Ｎ−ＢＫＰ：ＳＷＰ＝３０：７０である坪量９０ｇ／ｍ２の第１抄紙層の上に、Ｎ−ＢＫＰとＳＷＰと発泡性マイクロカプセル粒子の質量比が、Ｎ−ＢＫＰ：ＳＷＰ：発泡性マイクロカプセル粒子＝４０：４０：２０である坪量９０ｇ／ｍ２の第２抄紙層を積層してなる坪量１８０ｇ／ｍ２の積層シートを２枚形成した。
【００６４】
その後、このようにして得られた２枚の積層シートを第２抄紙層が内側になるように重ね合わせ、重ね合わせた２枚の積層シートの外側に配置されている第１抄紙層の両面全面に、平織りのガラス繊維からなる坪量５０ｇ／ｍ２の布を１４０℃で熱溶着し、実験例３のプレス成形用シートを製造した。
【００６５】
このようにして得られた実施例３のプレス成形用シートを用いて、以下に示す条件で、絞りしごき成形する成形工程を行うことにより、実施例３の成形体を成形した。
成形工程は、シートを１３０℃で５分間予備加熱した後、プレス型内に厚み１．１１ｍｍのスペーサを設置して行い、加熱温度１４０℃で１０秒間加熱した後、水を用いて４５℃まで冷却して固化させ、プレス型から取り出した。
【００６６】
なお、成形体としては、実施例１と同様の形状のものを製造した。
実施例３のプレス成形用シートを用いた成形体には、皺や穴は形成されなかった。
【００６７】
「実施例４」
木質パルプ、熱可塑性合成パルプ、発泡性マイクロカプセル粒子として、実施例１と同じものを用いて、以下に示す方法により、実験例４のプレス成形用シートを製造した。
【００６８】
抄紙網上に平織りの綿からなる坪量４０ｇ／ｍ２の布を敷き、その上にＮ−ＢＫＰとＳＷＰ（商品名：Ｅ６２０（三井化学（株））、融点１３５℃の多分岐状の繊維性状を有するポリエチレンからなるパルプ）の質量比がＮ−ＢＫＰ：ＳＷＰ＝３０：７０である紙料を流し込むことで抄いた坪量７５ｇ／ｍ２の紙を第1抄紙層とし、その上にＮ−ＢＫＰとＳＷＰ（商品名：Ｅ６２０（三井化学（株））、融点１３５℃の多分岐状の繊維性状を有するポリエチレンからなるパルプ）と発泡性マイクロカプセル粒子の質量比が、Ｎ−ＢＫＰ：ＳＷＰ：発泡性マイクロカプセル粒子＝３９．３：３９．３：２１．４である坪量７０ｇ／ｍ２の第２抄紙層を３層積層し、第２抄紙層の上に第１抄紙層を積層し、２層の第１抄紙層の間に３層の第２抄紙層が配置された坪量４４０ｇ／ｍ２の積層シートを得た。
【００６９】
このようにして得られた実施例４の積層シートを用いて、以下に示す条件で、絞りしごき成形する成形工程を行うことにより、実施例４の成形体を成形した。
成形工程は、シートを１３０℃で５分間予備加熱した後、プレス型内に厚み１．１１ｍｍのスペーサを設置して行い、加熱温度１４０℃で１０秒間加熱した後、水を用いて４５℃まで冷却して固化させ、プレス型から取り出した。
【００７０】
なお、成形体としては、厚み０．８６ｍｍであることを除き、実施例１と同様の形状のものを製造した。
実施例４のプレス成形用シートを用いた成形体には、皺や穴は形成されなかった。
【符号の説明】
【００７１】
１、１０…プレス成形用シート、２…布、４…成形体、２１…布混抄層、３１、３２、３３…抄紙層、３４…発泡性マイクロカプセル粒子。
【図１】
2013226675.tif 000003
【図２】
2013226675.tif 000004
【図３】
2013226675.tif 000005
【図４】
2013226675.tif 000006
【図５】
2013226675.tif 000007